(57)【要約】      （修正有）【課題】作業性が良好で、良好な接着性、熱伝導性、難燃性を有するシリコーンゴム硬化物を提供する。【解決手段】（Ａ）特定のオルガノポリシロキサン、（Ｂ）シラン化合物及び／又はその部分加水分解物、（Ｃ）熱伝導性充填剤、（Ｃ−１）アルミナ粉末、（Ｃ−２）酸化マグネシウム粉末、（Ｄ）難燃性充填剤、（Ｅ）式（４）で示される化合物を含有する室温硬化性オルガノポリシロキサン組成物。2013112809.tif 000015【選択図】なし【特許請求の範囲】
【請求項１】
（Ａ）下記一般式（１）
【化１】
2013112809.tif 000012
（式中、Ｒ1は独立に炭素数１〜１０の置換又は非置換の一価の炭化水素基であり、ｎは１０以上の整数である。）
で示されるオルガノポリシロキサン及び／又は下記一般式（２）
【化２】
2013112809.tif 000013
（式中、Ｒ1及びｎは上記の通りであり、Ｒ2は炭素数１〜６の置換又は非置換の一価の炭化水素基、Ｘは炭素数１〜４のアルキレン基又は酸素原子、ａは独立に０又は１である。）
で示されるオルガノポリシロキサン                                  １００質量部、
（Ｂ）下記一般式（３）
Ｒ34-bＳｉＲ4b            （３）
（式中、Ｒ3は炭素数１〜１０の置換又は非置換の一価の炭化水素基であり、Ｒ4は加水分解性基、ｂは２〜４である。）
で表されるシラン化合物及び／又はその部分加水分解物          ０．１〜３０質量部、
（Ｃ）熱伝導性充填剤
（Ｃ−１）平均粒径０．１〜５μｍのアルミナ粉末              ５０〜５００質量部、
（Ｃ−２）平均粒径１０〜５０μｍの酸化マグネシウム粉末  ５０〜１，０００質量部、
（Ｄ）難燃性充填剤                                          １０〜５００質量部、
（Ｅ）下記一般式（４）
【化３】
2013112809.tif 000014
（式中、Ｒ5は炭素数１〜１０の置換又は非置換の一価の炭化水素基であり、Ｒ6は炭素数１〜６の置換又は非置換の一価の炭化水素基であり、ｃは０又は１である。Ｒ7は炭素数１〜１０の直鎖状、分岐状もしくは環状のアルキル基、アルケニル基、アリール基、又は加水分解性シリル基含有有機基を示す。ｍは１〜６の整数、Ｙ及びＺは酸素、窒素、硫黄、リンから選ばれる元素で、ＹとＺが同じでも異なっていてもよい。）
で示される化合物                                              ０．１〜５質量部
を含有することを特徴とする室温硬化性オルガノポリシロキサン組成物。
【請求項２】
（Ｂ）成分の加水分解性基が、アルコキシ基、イソプロペノキシ基、ケトオキシム基から選ばれるものである請求項１記載の室温硬化性オルガノポリシロキサン組成物。
【請求項３】
（Ｄ）成分が、炭酸亜鉛、酸化亜鉛、水酸化アルミニウム、水酸化マグネシウム、水酸化カルシウムから選ばれるものである請求項１又は２記載の室温硬化性オルガノポリシロキサン組成物。
【請求項４】
硬化物の熱伝導率が０．７Ｗ／ｍ・Ｋ以上であり、かつ難燃性がＶ−１以上（ＵＬ−９４）である請求項１〜３のいずれか１項記載の室温硬化性オルガノポリシロキサン組成物。
【請求項５】
請求項１〜４のいずれか１項記載の組成物で封止、固定、又は接着された電源部品。
【発明の詳細な説明】
【技術分野】
【０００１】
本発明は、熱伝導性並びに難燃性及び樹脂接着性に優れた硬化物（シリコーンゴム）を与える室温硬化性オルガノポリシロキサン組成物及び電源部品に関する。
【背景技術】
【０００２】
従来、パワートランジスタ等の発熱性部品は熱の発生により特性が低下するため、設置の際ヒートシンクを取り付けて熱を放散したり、機器の金属製のシャーシに熱を逃がしたりする対策がとられている。このとき、電気絶縁性と熱伝導性を向上させるため発熱性部品とヒートシンクの間に熱伝導性のシリコーンゴムが用いられている。
【０００３】
最近は電源部品等の接着やポッティング目的で熱伝導性材料が使用されるようになってきているが、熱伝導性に加えて難燃性も必要とされる場合が多くなっている。このような材料として、特開平１１−４９９５９号公報（特許文献１）には、ポリオルガノシロキサンに、ｐＨ９以下の酸化アルミニウムを配合することで難燃性と放熱性共に優れる組成物が開示されている。また、特開２００３−４９０４５号公報（特許文献２）には、熱可塑性エラストマーに水酸化アルミニウムと酸化アルミニウムを併用し、更に赤リンを配合することで熱伝導性と難燃性を有する組成物が開示されている。更に、特開２００３−１１３３１８号公報（特許文献３）には、熱可塑性エラストマーを用い、熱伝導性フィラーとして酸化アルミニウム、難燃性フィラーとして水酸化マグネシウムと塩基性硫酸マグネシウムウィスカ及びリン系難燃剤により構成される放熱シートが開示されている。
【０００４】
これら従来の酸化アルミニウムを大量に含有する熱伝導性材料では、比重が大きいため、装置自体の質量が重くなるなどの欠点を有する。また、熱伝導性フィラーに加えて水酸化アルミニウムや水酸化マグネシウムなどを有する熱伝導性・難燃性材料は、難燃性を実現するため水酸化アルミニウムや水酸化マグネシウムの充填量を多くなり、質量が重くなるのに加え、作業性も低下するという問題がある。
【先行技術文献】
【特許文献】
【０００５】
【特許文献１】特開平１１−４９９５９号公報
【特許文献２】特開２００３−４９０４５号公報
【特許文献３】特開２００３−１１３３１８号公報
【発明の概要】
【発明が解決しようとする課題】
【０００６】
そこで、本発明の目的は、作業性に優れ、かつ接着性、高熱伝導性と難燃性を有する硬化物を与える室温硬化性（ＲＴＶ）オルガノポリシロキサン組成物及び電源部品を提供することを目的とする。
【課題を解決するための手段】
【０００７】
本発明者らは、上記目的を達成するため、熱伝導性フィラーとして酸化アルミニウムと酸化マグネシウムを併用すると共に、炭酸亜鉛等の難燃性フィラーを配合し、かつ下記一般式（３）で示される化合物を配合することで、作業性が良好であり、かつ接着性、高熱伝導性と難燃性を有する室温硬化性（ＲＴＶ）シリコーンゴムとなることを見出し、本発明をなすに至った。
【０００８】
即ち、本発明は、
（Ａ）下記一般式（１）
【化１】
2013112809.tif 000002
（式中、Ｒ1は独立に炭素数１〜１０の置換又は非置換の一価の炭化水素基であり、ｎは１０以上の整数である。）
で示されるオルガノポリシロキサン及び／又は下記一般式（２）
【化２】
2013112809.tif 000003
（式中、Ｒ1及びｎは上記の通りであり、Ｒ2は炭素数１〜６の置換又は非置換の一価の炭化水素基、Ｘは炭素数１〜４のアルキレン基又は酸素原子、ａは独立に０又は１である。）
で示されるオルガノポリシロキサン                                  １００質量部、
（Ｂ）下記一般式（３）
Ｒ34-bＳｉＲ4b            （３）
（式中、Ｒ3は炭素数１〜１０の置換又は非置換の一価の炭化水素基であり、Ｒ4は加水分解性基、ｂは２〜４である。）
で表されるシラン化合物及び／又はその部分加水分解物          ０．１〜３０質量部、
（Ｃ）熱伝導性充填剤
（Ｃ−１）平均粒径０．１〜５μｍのアルミナ粉末              ５０〜５００質量部、
（Ｃ−２）平均粒径１０〜５０μｍの酸化マグネシウム粉末  ５０〜１，０００質量部、
（Ｄ）難燃性充填剤                                          １０〜５００質量部、
（Ｅ）下記一般式（４）
【化３】
2013112809.tif 000004
（式中、Ｒ5は炭素数１〜１０の置換又は非置換の一価の炭化水素基であり、Ｒ6は炭素数１〜６の置換又は非置換の一価の炭化水素基であり、ｃは０又は１である。Ｒ7は炭素数１〜１０の直鎖状、分岐状もしくは環状のアルキル基、アルケニル基、アリール基、又は加水分解性シリル基含有有機基を示す。ｍは１〜６の整数、Ｙ及びＺは酸素、窒素、硫黄、リンから選ばれる元素で、ＹとＺが同じでも異なっていてもよい。）
で示される化合物                                              ０．１〜５質量部
を含有する、熱伝導性並びに難燃性及び樹脂接着性に優れ、好ましくは熱伝導率が０．７Ｗ／ｍ・ｋ以上であり、難燃性がＶ−１以上（ＵＬ−９４）である硬化物を与える室温硬化性オルガノポリシロキサン組成物を提供する。
また、本発明は上記組成物で封止、固定、又は接着された電源部品を提供する。
【発明の効果】
【０００９】
本発明の室温硬化性オルガノポリシロキサン組成物は、作業性が良好である上、良好な接着性、熱伝導性、難燃性を有する硬化物（シリコーンゴム）を形成することができる。
【発明を実施するための形態】
【００１０】
以下、本発明について詳しく説明する。
［（Ａ）成分］
本発明のオルガノポリシロキサン組成物の（Ａ）成分は、下記一般式（１）及び／又は（２）で示されるオルガノポリシロキサンである。
【化４】
2013112809.tif 000005
（式中、Ｒ1は独立に炭素数１〜１０の置換又は非置換の一価の炭化水素基であり、ｎは１０以上の整数である。）
【化５】
2013112809.tif 000006
（式中、Ｒ1及びｎは上記の通りであり、Ｒ2は炭素数１〜６の置換又は非置換の一価の炭化水素基、Ｘは炭素数１〜４のアルキレン基又は酸素原子、ａは独立に０又は１の整数である。）
【００１１】
上記式中、Ｒ1は炭素数１〜１０の置換又は非置換の一価の炭化水素基であり、例えばメチル基、エチル基、プロピル基等のアルキル基；シクロヘキシル基等の環状アルキル基；ビニル基、アリル基等のアルケニル基；フェニル基、トリル基等のアリール基；及びこれらの基の水素原子の一部又は全部がハロゲン原子で置換された基、例えば３，３，３−トリフルオロプロピル基等である。これらの中では、特にメチル基が好ましい。
【００１２】
一般式（１），（２）中の複数のＲ1は同一の基であっても異種の基であってもよく、またｎは１０以上の整数であり、好ましくはオルガノポリシロキサンの２５℃における粘度が２５〜５００，０００ｍｍ2／ｓ、特に好ましくは５００〜１００，０００ｍｍ2／ｓとなる整数である。なお、この粘度はオストワルド粘度計にて測定した値である。
【００１３】
また、Ｒ2は炭素数１〜６の一価の炭化水素基であり、例えばメチル基、エチル基、プロピル基等のアルキル基；シクロヘキシル基等の環状アルキル基；ビニル基、アリル基、プロペニル基、フェニル基等が挙げられるが、メチル基、エチル基が好ましく、特にメチル基が好ましい。
Ｘは、炭素数１〜４のアルキレン基又は酸素原子であり、好ましくは酸素原子、エチレン基である。
ａは、０又は１であり、好ましくは０である。
【００１４】
［（Ｂ）成分］
（Ｂ）成分は、下記一般式（３）
Ｒ34-bＳｉＲ4b            （３）
（式中、Ｒ3は炭素数１〜１０の置換又は非置換の一価の炭化水素基であり、Ｒ4は加水分解性基、ｂは２〜４である。）
で表されるシラン化合物及び／又はその部分加水分解物であり、１種又は２種以上の混合物であってもよい。
【００１５】
Ｒ3は炭素数１〜１０の置換又は非置換の一価の炭化水素基であり、Ｒ1と同様のものが例示され、メチル基、エチル基、プロピル基、ビニル基、フェニル基が好ましい。
（Ｂ）成分のシラン化合物及びその部分加水分解物が有する加水分解性基としては、例えばケトオキシム基、アルコキシ基、アセトキシ基、イソプロペノキシ基等が挙げられ、アルコキシ基、イソプロペノキシ基、ケトオキシム基が好ましい。
【００１６】
例えば、エチルシリケート、プロピルシリケート、メチルトリメトキシシラン、メチルトリエトキシシラン、ビニルトリメトキシシラン、ビニルトリエトキシシラン、メチルトリス（メトキシエトキシ）シラン、ビニルトリス（メトキシエトキシ）シラン、メチルトリプロペノキシシラン、メチルトリアセトキシシラン、ビニルトリアセトキシシラン、メチルトリ（メチルエチルケトオキシム）シラン、ビニルトリ（メチルエチルケトオキシム）シラン、フェニルトリ（メチルエチルケトオキシム）シラン、プロピルトリ（メチルエチルケトオキシム）シラン、テトラ（メチルエチルケトオキシム）シラン、３，３，３−トリフルオロプロピルトリ（メチルエチルケトオキシム）シラン、３−クロロプロピルトリ（メチルエチルケトオキシム）シラン、メチルトリ（ジメチルケトオキシム）シラン、メチルトリ（ジエチルケトオキシム）シラン、メチルトリ（メチルイソプロピルケトオキシム）シラン、メチルトリ（シクロへキサノキシム）シラン、ビニルトリ（イソプロペノキシ）シラン等及びこれらの部分加水分解縮合物が挙げられる。これらは１種単独でも２種以上を組み合わせても使用することができる。
【００１７】
（Ｂ）成分の配合量は、（Ａ）成分１００質量部に対して０．１〜３０質量部であり、好ましくは０．５〜２０質量部、特に好ましくは１〜１５質量部である。０．１質量部未満では、十分な架橋性が得られず、目的とするゴム弾性を有する組成物が得難い。また３０質量部を超えると、得られる硬化物は機械特性が低下し易い。
【００１８】
［（Ｃ）成分］
（Ｃ）成分は、熱伝導性付与成分であり、（Ｃ−１）平均粒径０．１〜５μｍのアルミナ粉末と（Ｃ−２）平均粒径１０〜５０μｍの酸化マグネシウム粉末を必須とする。
【００１９】
（Ｃ−１）成分のアルミナの平均粒径は０．１〜５μｍであり、特に０．５〜３μｍが好ましい。このアルミナは、不定形でも球状でもよいが、不定形が好ましい。（Ｃ−２）成分の酸化マグネシウム粉末は１０〜５０μｍであり、特に１０〜４０μｍが好ましい。この酸化マグネシウムは、不定形でも球状でもよいが、不定形が好ましい。なお、平均粒径は、レーザー光回折法による粒度分布測定装置によって求めることができ、質量平均値Ｄ50（即ち、累積質量が５０％となるときの粒子径又はメジアン径）として測定した値である。
【００２０】
（Ｃ−１）成分の配合量は、（Ａ）成分１００質量部に対して５０〜５００質量部であり、好ましくは５０〜４００質量部、特に好ましくは５０〜３００質量部であり、（Ｃ−２）成分の配合量は、（Ａ）成分１００質量部に対して５０〜１，０００質量部であり、好ましくは５０〜８００質量部、特に好ましくは５０〜６００質量部である。また、（Ｃ−１）成分と（Ｃ−２）成分の合計は、（Ａ）成分１００質量部に対して１００〜１，５００質量部であるが、好ましくは１５０〜１，０００質量部、特に好ましくは２００〜８００質量部である。（Ｃ）成分の配合量が少なすぎると十分な熱伝導性が得られず、配合量が多すぎると組成物の作業性や接着性が悪くなる。なお、（Ｃ−１）成分と（Ｃ−２）成分の配合割合は、（Ｃ−２）成分が多いほうが好ましく、両者の質量比は１：１．２〜１：５であることがより好ましく、特に１：１．５〜１：３であることが本発明の目的を達成する上で好ましい。
【００２１】
［（Ｄ）成分］
（Ｄ）成分は、難燃性充填剤であり、難燃性を付与できるものであれば制限されないが、水酸化アルミニウム粉末、水酸化マグネシウム粉末、水酸化カルシウム粉末、炭酸亜鉛粉末、酸化亜鉛粉末が好ましい。（Ｄ）成分は、１種単独で使用してもよく、また２種以上を組み合わせて使用してもよい。平均粒径は特に限定されないが、好ましくは１〜２０μｍである。
【００２２】
（Ｄ）成分の配合量は、（Ａ）成分１００質量部に対して１０〜５００質量部であり、好ましくは２０〜２００質量部、特に好ましくは３０〜１００質量部であり、１０質量部未満では十分な難燃性が得られず、５００質量部を超えると、作業性や接着性が悪くなる。
【００２３】
［（Ｅ）成分］
（Ｅ）成分は、接着付与剤として配合されるもので、下記一般式（４）で示される化合物である。
【００２４】
【化６】
2013112809.tif 000007
【００２５】
上記式（４）中、Ｒ5は炭素数１〜１０の置換又は非置換の一価の炭化水素基であり、Ｒ6は炭素数１〜６の置換又は非置換の一価の炭化水素基であり、ｃは０又は１である。Ｒ7は炭素素１〜１０、好ましくは１〜６の直鎖状、分岐状もしくは環状のアルキル基、アルケニル基、アリール基又は加水分解性シリル基含有有機基を示す。この場合、Ｒ7としては、メチル基、エチル基、ビニル基、アリル基、フェニル基等が挙げられ、好ましくはアリル基である。加水分解性シリル基含有有機基としては、
【化７】
2013112809.tif 000008
で示されるもの（Ｒ5、Ｒ6、ｃは上記の通り）が挙げられる。
ｍは１〜６、好ましくは１〜３の整数であり、Ｙ及びＺは酸素、窒素、硫黄、リンから選ばれる元素で、ＹとＺが同じであっても異なっていてもよいが、Ｙは窒素、Ｚは酸素であることが好ましい。
【００２６】
（Ｅ）成分の配合量は、（Ａ）成分のオルガノポリシロキサン１００質量部に対して０．１〜５質量部であり、特には０．２〜３質量部が好ましい。０．１質量部未満では十分な接着性が得られない場合があり、５質量部を超えると価格的に不利となる場合や組成物の保存安定性が悪くなるなどの欠点がある。
【００２７】
［その他の成分］
また、本発明には、上記成分以外に、縮合触媒や補強性充填剤や導電性充填剤等を配合してもよい。
【００２８】
縮合触媒としては、チタンキレートやチタン酸エステル等のチタン系触媒や錫系触媒、ビスマス系触媒等の室温硬化性オルガノポリシロキサン組成物における公知のものを使用することができ、チタン系触媒が好ましい。縮合触媒を配合する場合の配合量は、（Ａ）成分１００質量部に対して０．０１〜５質量部であることが好ましい。
補強性充填剤としては、煙霧質シリカ、湿式シリカ、沈降性シリカ、炭酸カルシウム等が例示され、導電性充填剤としてはカーボンブラック等が例示される。これらの充填剤は表面処理されていなくても、公知の処理剤で表面処理されていてもよい。これらの充填剤の量は、（Ａ）成分１００質量部に対して１〜１００質量部、好ましくは２〜５０質量部、特に好ましくは３〜３０質量部である。
【００２９】
また、上記成分以外に、室温硬化性オルガノポリシロキサン組成物の添加剤として公知の添加剤を本発明の目的を損なわない範囲で添加してもよい。例えば、ウエッターやチキソトロピー向上剤としてのポリエーテル、可塑剤としての非反応性ジメチルシリコーンオイル、イソパラフィン、架橋密度向上剤としてのトリメチルシロキシ単位〔（ＣＨ3）3ＳｉＯ1/2単位〕とＳｉＯ2単位とからなる網状ポリシロキサン等が挙げられる。
【００３０】
更に、必要に応じて、顔料、染料、蛍光増白剤等の着色剤、防かび剤、抗菌剤、ブリードオイルとしての非反応性フェニルシリコーンオイル、フルオロシリコーンオイル、シリコーンと非相溶の有機液体等の表面改質剤、トルエン、キシレン、溶剤揮発油、シクロヘキサン、メチルシクロヘキサン、低沸点イソパラフィン等の溶剤を添加してもよい。
【００３１】
本発明の室温硬化性オルガノポリシロキサン組成物は、常法に従い上記各成分を混合することによって製造し得、湿分を避けた雰囲気で保存することができ、これを室温下に放置することにより、空気中の湿分を存在下で通常５分〜１週間程度で硬化する。
本発明の室温硬化性オルガノポリシロキサン組成物は、その硬化物を熱伝導体として発熱性部品とヒートシンクとの間に介在させて使用することができるが、特に電源部品に対する放熱のための熱伝導体を形成するのに好適に用いられる。
この場合、電源部品としては、コンデンサー、抵抗器、トランス、温度フューザ等が挙げられ、これを本発明の組成物で封止、固定、接着することにより電源部品を製作し得る。
【実施例】
【００３２】
以下、本発明を具体的に説明する実施例及び比較例を示すが、本発明は下記の実施例に制限されるものではない。
【００３３】
［実施例１］
分子鎖両末端がトリメトキシシリル基で封鎖され、２５℃における粘度が１，０００ｍｍ2／ｓと２０，０００ｍｍ2／ｓのポリジメチルシロキサンをそれぞれ２５質量部と、２５℃における粘度が３０ｍｍ2／ｓの下記式（５）で示されるシロキサンを６．３質量部と、炭酸亜鉛Ｓ（商品名、東邦亜鉛製）３８質量部を減圧条件下にて３０分間混合した後、３本ロールに１回通し、ベース１を得た。次いで、このベース１を９４．３質量部と、酸化マグネシウム（平均粒径３５μｍ）１８７．５質量部と、不定形アルミナ（平均粒径１μｍ）９３．８質量部を減圧下にて１２０℃で２時間熱処理混合した。熱処理後、分子鎖両末端がトリメトキシシリル基で封鎖され、２５℃における粘度が１，０００ｍｍ2／ｓと２０，０００ｍｍ2／ｓのポリジメチルシロキサンのそれぞれ２５質量部を添加し、減圧条件下で２０分間混合した。
次いで、ビニルトリメトキシシラン１０質量部と下記式（６）で示される化合物１．２５質量部を加えて常圧下にて１０分間撹拌した後、ジイソプロポキシチタンビス（エチルアセトアセテート）１．９質量部を加え、減圧条件下で１５分間混合して組成物１を得た。
【００３４】
【化８】
2013112809.tif 000009
（Ｍｅはメチル基を示す。）
【００３５】
［実施例２］
分子鎖両末端がトリメトキシシリル基で封鎖され、２５℃における粘度が１，０００ｍｍ2／ｓと２０，０００ｍｍ2／ｓのポリジメチルシロキサンをそれぞれ２５質量部と、２５℃における粘度が３０ｍｍ2／ｓの上記式（５）のシロキサンを６．３質量部と、水酸化アルミニウム（平均粒径８μｍ）３８質量部を減圧条件下にて３０分間混合した後、酸化マグネシウム（平均粒径３５μｍ）１８７．５質量部と、不定形アルミナ（平均粒径１μｍ）９３．８質量部を減圧下にて１２０℃で２時間熱処理混合した。熱処理後、分子鎖両末端がトリメトキシシリル基で封鎖され、２５℃における粘度が１，０００ｍｍ2／ｓと２０，０００ｍｍ2／ｓのポリジメチルシロキサンのそれぞれ２５質量部を添加し、減圧条件下で２０分間混合した。
次いで、ビニルトリメトキシシラン１０質量部と上記式（６）の化合物１．２５質量部を加えて常圧下にて１０分間撹拌した後、ジイソプロポキシチタンビス（エチルアセトアセテート）１．９質量部を加え、減圧条件下で１５分間混合して組成物２を得た。
【００３６】
［実施例３］
分子鎖両末端が水酸基で封鎖され、２５℃における粘度が７００ｍｍ2／ｓと２０，０００ｍｍ2／ｓのポリジメチルシロキサンそれぞれ２５質量部と、２５℃における粘度が３０ｍｍ2／ｓの上記式（５）を６．３質量部、炭酸亜鉛Ｓ（商品名、東邦亜鉛製）３８質量部を減圧条件下３０分間混合した後、３本ロールに１回通し、ベース２を得た。次いで、このベース２を９４．３質量部と、酸化マグネシウム（平均粒径３５μｍ）１８７．５質量部と、不定形アルミナ（平均粒径１μｍ）９３．８質量部を減圧下にて１２０℃で２時間熱処理混合した。熱処理後、分子鎖両末端が水酸基で封鎖され、２５℃における粘度が７００ｍｍ2／ｓと２０，０００ｍｍ2／ｓのポリジメチルシロキサンそれぞれ２５質量部を添加し、減圧条件下で２０分間混合した。
次いで、ビニルトリイソプロペノキシシシラン１０質量部と上記式（６）の化合物１．２５質量部を加えて常圧下にて１０分間撹拌した後、グアニジルプロピルトリメトキシシラン１．０質量部を加え、減圧条件下で１５分間混合して組成物３を得た。
【００３７】
［比較例１］
実施例１で得たベース１を９４．３質量部と、酸化マグネシウム（平均粒径３５μｍ）１８７．５質量部と、不定形アルミナ（平均粒径１μｍ）９３．８質量部を減圧下にて１２０℃で２時間熱処理混合した。熱処理後、分子鎖両末端がトリメトキシシリル基で封鎖され、２５℃における粘度が１，０００ｍｍ2／ｓと２０，０００ｍｍ2／ｓのポリジメチルシロキサンのそれぞれ２５質量部を添加し、減圧条件下で２０分間混合した。
次いで、ビニルトリメトキシシラン１０質量部を加えて常圧下にて１０分間撹拌した後、ジイソプロポキシチタンビス（エチルアセトアセテート）１．９質量部を加え、減圧条件下で１５分間混合して組成物４を得た。
【００３８】
［比較例２］
実施例１で得たベース１を９４．３質量部と、酸化マグネシウム（平均粒径３５μｍ）１８７．５質量部を減圧下にて１２０℃で２時間熱処理混合した。熱処理後、分子鎖両末端がトリメトキシシリル基で封鎖され、２５℃における粘度が１，０００ｍｍ2／ｓと２０，０００ｍｍ2／ｓのポリジメチルシロキサンのそれぞれ２５質量部を添加し、減圧条件下で２０分間混合した。
次いで、ビニルトリメトキシシラン１０質量部と上記式（６）の化合物１．２５質量部を加えて常圧下にて１０分間撹拌した後、ジイソプロポキシチタンビス（エチルアセトアセテート）１．９質量部を加え、減圧条件下で１５分間混合して組成物５を得た。
【００３９】
［比較例３］
実施例１で得たベース１を９４．３質量部と、不定形アルミナ（平均粒径１μｍ）１８７．５質量部を減圧下にて１２０℃で２時間熱処理混合した。熱処理後、分子鎖両末端がトリメトキシシリル基で封鎖され、２５℃における粘度が１，０００ｍｍ2／ｓと２０，０００ｍｍ2／ｓのポリジメチルシロキサンのそれぞれ２５質量部を添加し、減圧条件下で２０分間混合した。
次いで、ビニルトリメトキシシラン１０質量部と上記式（６）の化合物１．２５質量部を加えて常圧下にて１０分間撹拌した後、ジイソプロポキシチタンビス（エチルアセトアセテート）１．９質量部を加え、減圧条件下で１５分間混合して組成物６を得た。
【００４０】
［比較例４］
分子鎖両末端がトリメトキシシリル基で封鎖され、２５℃における粘度が１，０００ｍｍ2／ｓと２０，０００ｍｍ2／ｓのポリジメチルシロキサンをそれぞれ２５質量部と、２５℃における粘度が３０ｍｍ2／ｓの上記式（５）のシロキサンを６．３質量部と、酸化マグネシウム（平均粒径３５μｍ）１８７．５質量部と、不定形アルミナ（平均粒径１μｍ）９３．８質量部を減圧下にて１２０℃で２時間熱処理混合した。熱処理後、分子鎖両末端がトリメトキシシリル基で封鎖され、２５℃における粘度が１，０００ｍｍ2／ｓと２０，０００ｍｍ2／ｓのポリジメチルシロキサンのそれぞれ２５質量部を添加し、減圧条件下で２０分間混合した。
次いで、ビニルトリメトキシシラン１０質量部と上記式（６）の化合物１．２５質量部を加えて常圧下にて１０分間撹拌した後、ジイソプロポキシチタンビス（エチルアセトアセテート）１．９質量部を加え、減圧条件下で１５分間混合して組成物７を得た。
【００４１】
［比較例５］
実施例１で得たベース１を９４．３質量部と、分子鎖両末端がトリメトキシシリル基で封鎖され、２５℃における粘度が１，０００ｍｍ2／ｓと２０，０００ｍｍ2／ｓのポリジメチルシロキサンをそれぞれ２５質量部と、酸化マグネシウム（平均粒径３５μｍ）５５０質量部と、不定形アルミナ（平均粒径１μｍ）５５０質量部を減圧下にて１２０℃で２時間熱処理混合した。熱処理後、ビニルトリメトキシシラン１０質量部と上記式（６）の化合物１．２５質量部を加えて常圧下にて１０分間撹拌した後、ジイソプロポキシチタンビス（エチルアセトアセテート）１．９質量部を加え、減圧条件下で１５分間混合して組成物８を得た。
【００４２】
［比較例６］
実施例１で得たベース１を９４．３質量部と、酸化マグネシウム（平均粒径８μｍ）１８７．５質量部と、不定形アルミナ（平均粒径１μｍ）９３．８質量部を減圧下にて１２０℃で２時間熱処理混合した。熱処理後、分子鎖両末端がトリメトキシシリル基で封鎖され、２５℃における粘度が１，０００ｍｍ2／ｓと２０，０００ｍｍ2／ｓのポリジメチルシロキサンのそれぞれ２５質量部を添加し、減圧条件下で２０分間混合した。
次いで、ビニルトリメトキシシラン１０質量部と上記式（６）の化合物１．２５質量部を加えて常圧下にて１０分間撹拌した後、ジイソプロポキシチタンビス（エチルアセトアセテート）１．９質量部を加え、減圧条件下で１５分間混合して組成物９を得た。
【００４３】
［比較例７］
実施例１で得たベース１を９４．３質量部と、酸化マグネシウム（平均粒径３５μｍ）１８７．５質量部と、不定形アルミナ（平均粒径１８μｍ）９３．８質量部を減圧下にて１２０℃で２時間熱処理混合した。熱処理後、分子鎖両末端がトリメトキシシリル基で封鎖され、２５℃における粘度が１，０００ｍｍ2／ｓと２０，０００ｍｍ2／ｓのポリジメチルシロキサンのそれぞれ２５質量部を添加し、減圧条件下で２０分間混合した。
次いで、ビニルトリメトキシシラン１０質量部と上記式（６）の化合物１．２５質量部を加えて常圧下にて１０分間撹拌した後、ジイソプロポキシチタンビス（エチルアセトアセテート）１．９質量部を加え、減圧条件下で１５分間混合して組成物１０を得た。
【００４４】
調製した組成物１〜９を用いて、以下の特性を測定した。
［熱伝導率］
調製した組成物１〜９を、２３℃，５０％ＲＨ環境下にて厚さが１２ｍｍになるように硬化させ、ＪＩＳ  Ｒ２６１６に規定された熱線法に従い、京都電子工業株式会社製の迅速熱伝導率計ＱＴＭ−５００により測定した。
【００４５】
［難燃性］
調製した組成物１〜９を、２３℃，５０％ＲＨ環境下にて７日間放置して厚み２ｍｍの試験体を作製し、ＵＬ−９４に規定された方法により難燃性を測定した。
【００４６】
［簡易接着試験］
電池パック等の電源部品に使用されている難燃性ポリカーボネート樹脂（商品名：ユーピロンＦＰＲ３５００  三菱エンジニアリングプラスチック製）上に、調製した組成物１〜９を、２３℃，５０％ＲＨ環境下にて７日間放置して硬化させ、簡易接着を確認した。７日後、ＦＰＲ３５００に接着していれば○、剥離すれば×として評価した。
【００４７】
［作業性］
調製した組成物１〜９を、２．０ｍｍ×２５ｍｍ×１００ｍｍのポリカーボネート板の中央に３ｇ塗布し、良好な塗付性かつ組成物がポリカーボネート板上外に漏れなければ良好とし、一方吐出性が不良又は組成物がポリカーボネート板上から垂れる場合は不良として評価した。
得られた結果を表１と表２に示す。
【００４８】
【表１】
2013112809.tif 000010
【００４９】
【表２】
2013112809.tif 000011
【００５０】
以上の結果から、難燃性を向上させるために、炭酸亜鉛や水酸化アルミニウムが必須である（組成物１、組成物２、組成物７）。
電池パック等の電源部品に使用されている難燃性ポリカーボネート樹脂の接着は、上記式（６）の化合物が必要であることが分かる（組成物４）。
熱伝導性充填剤を５００質量部を超えて添加すると、熱伝導率は上昇するが硬化後の硬度が大きくなるため、接着性が不利となり、作業性も不良となる（組成物８）。
（Ｃ−１），（Ｃ−２）成分が欠如すると、目的とする熱伝導率には達しなく（組成物５、組成物６）、また平均粒径外の（Ｃ−１），（Ｃ−２）成分を使用すると、作業性が不良となった（組成物９、組成物１０）。